ПОСТЕПЕННОЕ ВЫСАЛИВАНИЕ ПОЛИМЕРНЫХ ЦЕПЕЙ В ЖИДКУЮ СРЕДУ

1. Способ постепенного высаливания полимерных цепей в жидкую среду высаливания (MLR), причем указанный способ включает стадию (E), на которой приводят в контакт указанную среду (MLR) с твердыми объектами, обычно гранулированными, образованными из полимерных цепей, растворимых в среде (MLR) и имеющих боковые гидрофобные группы, обеспечивающие гидрофобно-гидрофобную физическую сшивку между указанными полимерными цепями в указанных твердых объектах.
2. Способ по п. 1, причем высоленные полимерные цепи имеют среднечисленную молекулярную массу между 500 и 100000 г/моль.
3. Способ по п. 1 или 2, причем среда (MLR) является водной средой, и причем высоленные полимерные цепи являются водорастворимыми.
4. Способ по одному из пп. 1-3, причем твердые объекты, использующиеся на стадии (E), получены на стадии (E0) мицеллярной радикальной полимеризации, на которой приводят в контакт в водной среде (M):
- этиленово-ненасыщенные мономеры (m1), растворенные или диспергированные в указанной водной среде (M);
- этиленово-ненасыщенные мономеры (m2) в виде мицеллярного раствора, а именно содержащего, в диспергированном состоянии в среде (M), мицеллы, содержащие эти гидрофобные мономеры, причем все или часть указанных мономеров (m2) являются мономерами, содержащими гидрофобные цепи, способные обеспечить искомую гидрофобно-гидрофобную физическую сшивку в твердых объектах, использующихся на стадии (E);
- по меньшей мере один инициатор радикальной полимеризации, предпочтительно растворяющийся или диспергируемый в воде, и
- предпочтительно, по меньшей мере один агент контроля радикальной полимеризации.
5. Способ по п. 4, причем агент контроля радикальной полимеризации представляет собой соединение, содержащее тиокарбонилтио-группу -S(C=S), например, ксантогенат.
6. Способ по п. 4 или 5, причем мономеры, использующиеся на стадии (E0), содержат мономеры (mR), имеющие по меньшей мере две этиленовые ненасыщенности, разделенные по меньшей мере одной расщепляемой группой.
7. Способ по п. 6, причем мольное отношение (mR)/(m1), которое соответствует количеству сшивающих мономеров (mR), отнесенному к полному количеству гидрофильных мономеров, больше 0,5%, например, больше 1% и даже 2%.
8. Способ по п. 6 или 7, причем мольное отношение (mR)/(m1), которое соответствует количеству сшивающих мономеров (mR), отнесенному к полному количеству гидрофильных мономеров, меньше или равно 30%, предпочтительно меньше или равно 20% или даже меньше или равно 10%.
9. Способ по одному из пп. 1-8, причем высоленные полимерные цепи являются полимерными цепями, подходящими для использования в качестве агента от образования накипи, клатратов и/или коррозии.
10. Способ по п. 9, причем среда (MLR) на стадии (E) представляет собой жидкую среду, встречающуюся при добыче нефти из углеводородного пласта.
11. Способ по одному из пп. 1-10, причем стадия (E) проводится при температуре больше или равной 50°C, обычно меньше или равной 150°C, например, в интервале между 60°C и 120°C.
12. Композиция, подходящая для использования в способе по одному из пп. 1-11, содержащая водорастворимые полимерные цепи, имеющие боковые гидрофобные группы, обеспечивающие гидрофобно-гидрофобную физическую сшивку между указанными полимерными цепями.